(57)【要約】  本発明は、赤色光・近赤外発光材料および発光デバイスを提供し、該赤色光・近赤外発光材料は、分子式ｘＡ２Ｏ３．ｙＩｎ２Ｏ３．ｂＲ２Ｏ３の化合物を含み、前記Ａ元素はＳｃおよび／またはＧａ元素であり、前記Ｒ元素は、Ｃｒ、Ｙｂ、ＮｄまたはＥｒ元素中の１つまたは２つであり、Ｃｒを必ず含み、かつ０．００１≦ｘ≦１、０．００１≦ｙ≦１、０．００１≦ｂ≦０．２、且０．００１≦ｂ／（ｘ＋ｙ）≦０．２である。該発光材料は、成熟した青色光源で励起され高強度の広域スペクトルまたはマルチスペクトル発光を生成でき、従来材料よりも高い発光強度を有し、該発光デバイスは、ＬＥＤチップを使用して赤外発光材料および可視光発光材料を組み合わせて、同じＬＥＤチップを使用して近赤外および可視光発光を同時に実現し、パッケージングプロセスを大幅に簡素化し、パッケージングコストを削減する。
2021532205.tif 000002
【特許請求の範囲】
【請求項１】
赤色光・近赤外発光材料であって、該発光材料は、分子式ｘＡ２Ｏ３．ｙＩｎ２Ｏ３．ｂＲ２Ｏ３の化合物を含み、前記Ａ元素はＳｃおよび／またはＧａ元素であり、前記Ｒ元素はＣｒ、Ｙｂ、ＮｄまたはＥｒ元素中の１つまたは２つであり、Ｃｒを必ず含み、かつ０．００１≦ｘ≦１、０．００１≦ｙ≦１、０．００１≦ｂ≦０．２、且０．００１≦ｂ／（ｘ＋ｙ）≦０．２であることを特徴とする赤色光・近赤外発光材料。
【請求項２】
前記化合物は、β−Ｇａ２Ｏ３と同じ結晶構造を有することを特徴とする請求項１に記載の赤色光・近赤外発光材料。
【請求項３】
Ａ元素はＧａ元素であることを特徴とする請求項１または２に記載の赤色光・近赤外発光材料。
【請求項４】
０．００１≦ｙ／ｘ≦０．６５であることを特徴とする請求項３に記載の赤色光・近赤外発光材料。
【請求項５】
Ａ元素はＳｃおよびＧａ元素であり、かつ０．００１≦ｙ／ｘ≦０．６５であることを特徴とする請求項１または２に記載の赤色光・近赤外発光材料。
【請求項６】
０．００１≦ｙ／ｘ≦０．４であることを特徴とする請求項５に記載の赤色光・近赤外発光材料。
【請求項７】
前記Ａ元素中Ｇａ元素およびＳｃ元素のモル比Ｍは、１≦Ｍ≦３であることを特徴とする請求項５または６に記載の赤色光・近赤外発光材料。
【請求項８】
励起光源および発光材料を少なくとも含む発光デバイスであって、前記発光材料は少なくとも請求項１〜７のいずれか１項に記載の赤色光・近赤外発光材料を含むことを特徴とする発光デバイス。
【請求項９】
励起光源の発光ピーク波長範囲は、４００〜５００ｎｍ、５５０〜７００ｎｍ、好ましくは４２０〜４７０ｎｍであることを特徴とする請求項８に記載の発光デバイス。
【請求項１０】
前記発光デバイスは、青色光ＬＥＤチップを含み、前記発光材料は、分子式Ｌａ３Ｓｉ６Ｎ１１:Ｃｅ、Ｙ３Ａｌ５Ｏ１２:Ｃｅ、Ｃａ〜α〜Ｓｉａｌｏｎ:Ｅｕ、（Ｙ、Ｌｕ）３（Ａｌ、Ｇａ）５Ｏ１２:Ｃｅ、（Ｓｒ、Ｃａ）２ＳｉＯ４:Ｅｕ、β−Ｓｉａｌｏｎ:Ｅｕ、（Ｃａ、Ｓｒ）ＡｌＳｉＮ３:Ｅｕ、Ｓｒ２Ｓｉ５Ｎ８:Ｅｕ、（Ｓｒ、Ｃａ）Ｓ:Ｅｕ中の１つまたは２つ以上の可視光蛍光粉末をさらに含むことを特徴とする請求項９に記載の発光デバイス。
【発明の詳細な説明】
【技術分野】
【０００１】
本発明の実施例は、発光材料の分野に関し、具体的には、赤色光・近赤外発光材料および発光デバイスに関し、特に、紫色光、青色光、赤色光の励起下で効率の高い発光を生成できる赤色光・近赤外発光の材料および該材料と他の発光材料を混合して製造された白色光および近赤外線統合発光デバイスに関する。
【背景技術】
【０００２】
近年、セキュリティ監視、バイオメトリクス、３Ｄセンシング、食品／医療検査分野での近赤外線の応用が国内外で注目を集めている。例えば、６５０〜１０５０ｎｍの広域スペクトルは、水素含有基（Ｏ―Ｈ、Ｎ―Ｈ、Ｃ―Ｈ）振動の周波数倍増および結合周波数特性情報をカバーし、食品検査の分野で広く使用され、８５０〜１０００ｎｍおよび１４００〜１７００ｎｍの広域スペクトルまたはマルチスペクトルは、医療検査およびバイオメトリクスの分野に応用され得る。特に社会保障要件の継続的な改善に伴い、セキュリティ監視の分野で７５０〜９４０ｎｍ波長ＬＥＤ近赤外線光源の需要が着実に増加している。
【０００３】
現在、近赤外線ＬＥＤは主に近赤外半導体チップによって実現される。例えば、セキュリティ分野で８５０ｎｍおよび９４０ｎｍ赤外線チップが応用され、夜間検査時の光補償やカラー表示の効果を実現するために、通常は同時に１つまたは複数の白色光ＬＥＤを追加する。該実現方法では、近赤外線ＬＥＤチップの価格が高く、複数のチップを同時にパッケージングするために、プロセスが複雑になり、コストが高く、近赤外線ＬＥＤ光学装置の応用および普及が制限される。
【０００４】
可視光チップと近赤外発光材料を複合させた近赤外線ＬＥＤの場合、該複合パッケージングの実現方法は、作製プロセスが簡単で、コストが低く、発光効率が高いなどの利点を有し、近赤外発光材料は発光波長が豊富で、複数の近赤外用途を実現でき、様々な特定の波長と可視光発光材料を同時に複合することで白色光と近赤外線の統合を容易に実現でき、パッケージングプロセスも相対的に簡単であり、白色光補償工程で発生する複雑なパッケージングプロセスの問題を解決することができる。
【０００５】
既存の公開された特許または非特許文献では、近紫外線〜可視光源、特に成熟した青色光源で励起されて高強度の広域スペクトルまたはマルチスペクトル発光を生成できる赤色光・近赤外発光の材料や、単一の励起光源でパッケージング形式が簡単でありながら広域スペクトルまたはマルチスペクトル赤色光・近赤外発光を生成できるデバイスおよび単一励起光源、パッケージング形式が簡単でありながら白色光および近赤外線補償を実現できる発光デバイスはまだ見出されていない。
【０００６】
従って、さまざまな光源／波長、特に青色光で励起され、高い発光強度を有し広域スペクトルまたはマルチスペクトルの赤色光・近赤外線発光を生成できる材料、該材料で作製された蛍光変換型ＬＥＤデバイス、該材料で作製された白色光および赤外線統合の発光デバイスを開発する必要があり、セキュリティ監視、バイオメトリクス、３Ｄセンシング、食品／医療検査などの分野に応用でき、且つパッケージングコストを削減し、パッケージングプロセスを簡素化し、表示効果を高め、セキュリティ監視の分野に応用できる。
【発明の概要】
【０００７】
（一）発明の目的
本発明の実施例が解決しようとする課題は、上記発光材料の欠陥である。その目的の１つは、従来の赤色光・近赤外発光材料と比較すると、豊富な波長範囲（紫外線〜可視光）のスペクトルで励起され広域スペクトルまたはマルチスペクトルの近赤外発光を生成できる赤色光・近赤外発光材料を提供することである。さらに、本発明の実施例のもう１つの目的は、成熟したチップに基づいて白色光と近赤外線の統合を実現する発光デバイスを提供することであり、該光学装置はパッケージングプロセスが大幅に簡素化され、パッケージングコストを削減し、セキュリティ監視の新興分野での近赤外線光源の実用的な応用を達成できる。
【０００８】
（二）技術的解決策
本発明の実施例の第１の態様は、赤色光・近赤外発光材料を提供する。該発光材料は、分子式ｘＡ２Ｏ３．ｙＩｎ２Ｏ３．ｂＲ２Ｏ３の化合物を含み、前記Ａ元素はＳｃおよび／またはＧａ元素であり、前記Ｒ元素はＣｒ、Ｙｂ、ＮｄまたはＥｒ元素中の１つまたは２つであり、Ｃｒを必ず含み、かつ０．００１≦ｘ≦１、０．００１≦ｙ≦１、０．００１≦ｂ≦０．２、且０．００１≦ｂ／（ｘ＋ｙ）≦０．２である。
【０００９】
さらに、前記化合物は、β−Ｇａ２Ｏ３と同じ結晶構造を有する。
【００１０】
さらに、Ａ元素はＧａ元素である。
【００１１】
さらに、０．００１≦ｙ／ｘ≦０．６５である。
【００１２】
さらに、Ａ元素はＳｃおよびＧａ元素であり、かつ０．００１≦ｙ／ｘ≦０．６５である。
【００１３】
さらに、０．００１≦ｙ／ｘ≦０．４である。
【００１４】
さらに、前記Ａ元素のＧａ元素およびＳｃ元素のモル比Ｍは１≦Ｍ≦３である。
【００１５】
本発明の実施例の第２の態様は、少なくとも励起光源および発光材料を含む発光デバイスを提供し、前記発光材料は少なくとも上記の赤色光・近赤外発光材料を含む。
【００１６】
さらに、励起光源の発光ピーク波長範囲は、４００〜５００ｎｍ、５５０〜７００ｎｍ、好ましくは４２０〜４７０ｎｍである。
【００１７】
さらに、前記発光デバイスは青色光ＬＥＤチップを含み、前記発光材料は、分子式Ｌａ３Ｓｉ６Ｎ１１:Ｃｅ、Ｙ３Ａｌ５Ｏ１２:Ｃｅ、Ｃａ〜α〜Ｓｉａｌｏｎ:Ｅｕ、（Ｙ、Ｌｕ）３（Ａｌ、Ｇａ）５Ｏ１２:Ｃｅ、（Ｓｒ、Ｃａ）２ＳｉＯ４:Ｅｕ、β−Ｓｉａｌｏｎ:Ｅｕ、（Ｃａ、Ｓｒ）ＡｌＳｉＮ３:Ｅｕ、Ｓｒ２Ｓｉ５Ｎ８:Ｅｕ、（Ｓｒ、Ｃａ）Ｓ:Ｅｕ中の１つまたは２つ以上の可視光蛍光粉末をさらに含む。
【００１８】
（三）有益な効果
本発明の実施例の上記技術的解決策は、以下の有益な技術効果を有する。
１、本発明の実施例は、紫外線〜可視光で励起されて高強度の広域スペクトルまたはマルチスペクトルの赤色光・近赤外発光を生成できる材料および発光デバイスを提供し、組成を変えることによってスペクトルを制御および調整でき、該発光材料は、成熟した青色光源で励起され高強度の広域スペクトルまたはマルチスペクトル発光を生成できる。
２、該発光デバイスは、ＬＥＤチップを使用して赤外発光材料および可視光発光材料を組み合わせて実現され、同じＬＥＤチップを使用して近赤外および可視光発光を同時に実現し、パッケージングプロセスを大幅に簡素化し、パッケージングコストを削減する。
【図面の簡単な説明】
【００１９】
【図１】本発明の実施例１で得られた発光材料のＸ線回折パターンである。
【図２】本発明の実施例１で得られた発光材料の発光スペクトル図である。
【図３】本発明の実施例における発光デバイスの構造概略図である。
【発明を実施するための形態】
【００２０】
本発明の目的、技術的解決策および利点をより明確にするために、具体的な実施形態と併せて図面を参照して、本発明を以下でさらに詳細に説明する。これらの説明は単なる例示であり、本発明の範囲を限定することを意図するものではないことを理解されたい。なお、以下の説明では、本発明の概念を不必要に曖昧にすることを避けるために、周知の構造および技術の説明を省略する。
【００２１】
本発明の実施例の第１の態様は、赤色光・近赤外発光材料を提供する。該発光材料は、分子式ｘＡ２Ｏ３．ｙＩｎ２Ｏ３．ｂＲ２Ｏ３の化合物を含み、前記Ａ元素はＳｃおよび／またはＧａ元素であり、前記Ｒ元素はＣｒ、Ｙｂ、ＮｄまたはＥｒ元素中の１つまたは２つであり、Ｃｒを必ず含み、かつ０．００１≦ｘ≦１、０．００１≦ｙ≦１、０．００１≦ｂ≦０．２、且０．００１≦ｂ／（ｘ＋ｙ）≦０．２である。
【００２２】
Ｒ元素は本発明の実施例の発光材料の発光中心として機能し、発光中心の組成が０．００１〜０．２の場合、本発明の実施例の発光材料は最も好ましい発光強度を有し、ｂ／（ｘ＋ｙ）＜０．００１の場合、発光中心が少なすぎるため、発光強度が低くなり、ｂ／（ｘ＋ｙ）＞０．２の場合、発光中心の濃度が高すぎるため濃度消光が発生し、発光強度も低下する。
【００２３】
好ましくは、前記のｘＡ２Ｏ３．ｙＩｎ２Ｏ３．ｂＲ２Ｏ３の化合物は、β−Ｇａ２Ｏ３と同じ結晶構造を有する。Ｇａ２Ｏ３にはα、β、γなどの５つのアロトロピック異性体があり、その中で、β−Ｇａ２Ｏ３が最も安定しており、単斜晶系構造を有し、化学的特性が安定しており、カチオンを簡単にドープできる特徴を有する。本発明の実施例において、Ｉｎ２Ｏ３は遷移金属および希土類金属イオンを導入することにより、赤色光・近赤外の発光を実現できる。さらに、同じグループの他の元素で置き換えることにより、スペクトルの調整・制御を実現できる。
【００２４】
好ましくは、Ａ元素はＧａ元素であり、Ｇａ元素の半径はＩｎよりも小さく、格子が収縮し、発光中心のイオンおよび酸素イオン間の結合長が短くなり、結晶場強度が強くなり、ＧａとＩｎの相対含有量が変化するにつれて、発光イオンの発光スペクトルのピーク位置および強度を調整する。より好ましくは、赤色光・近赤外発光材料において、０．００１≦ｙ／ｘ≦０．６５であり、この組成範囲内で、本発明の発光材料は最も好ましい発光強度を有する。
【００２５】
好ましくは、Ａ元素はＧａおよびＳｃ元素であり、０．００１≦ｙ／ｘ≦０．６５である。
【００２６】
さらに好ましくは、０．００１≦ｙ／ｘ≦０．４である。
【００２７】
より好ましくは、Ｇａ元素およびＳｃ元素のモル比Ｍは１≦Ｍ≦３であり、Ａ元素がＧａ元素およびＳｃ元素の両方を含む場合、相対含有量を調整することにより、発光イオンスペクトルの位置調整および発光効率の最適化を実現できる。Ｍが１未満の場合、発光強度が低く、Ｍが３を超える場合、不純物層が発生する可能性がある。
【００２８】
本発明の実施例の赤色光・近赤外発光材料は、Ｉｎ２Ｏ３にＳｃおよび／またはＧａ元素をドープし、Ｓｃ原子の半径はＩｎより大きく、Ｇａ原子の半径はＩｎより小さく、Ｉｎカチオンを置換すると、Ｉｎ酸化物の格子を拡張または収縮して、発光中心ＣｒイオンおよびＯアニオンの結合長を変化させ、結晶場強度の変化を促進することで、Ｃｒイオンの広帯域またはマルチスペクトル発光を実現し、Ｓｃおよび／またはＧａイオンの含有量が増加するにつれて、スペクトルがシフトし、広域スペクトルの発光ピーク波長は７３０〜８７０ｎｍで制御および調整でき、そのマルチスペクトル発光の最強の発光位置は１５５０ｎｍである。
【００２９】
従来技術と比較すると、本発明の実施例の発光材料は以下の有益な効果を有する。
【００３０】
１、本発明の実施例は、紫外線〜可視光で励起され、高強度広域スペクトルまたはマルチスペクトルの赤色光・近赤外発光を生成できる材料および発光デバイスを提供し、組成を変えることでスペクトルの制御・調整を実現する。
２、該発光材料は、成熟した青色光源で励起され、高強度広域スペクトルまたはマルチスペクトル発光を生成でき、従来材料よりも高い発光強度を有する。
【００３１】
本発明の実施例の赤色光・近赤外発光材料の調製方法は以下の通りである。化学式の化学量論比に従って、Ａ元素、Ｉｎ元素、Ｒ元素を含む酸化物、塩、単純物質などの原材料を正確に秤量し、上記原材料を均一に粉砕・混合した後、坩鍋に投入し、高温炉内で、空気または窒素雰囲気下で１３００〜１５００℃で２〜１０時間焼結し、炉とともに室温まで冷却し、サンプルをボールミル粉砕、水洗およびふるい分けして赤色光・近赤外発光材料を取得する。
【００３２】
本発明の実施例の第２の態様は、励起光源と組み合わせて、本発明の実施例のいずれか１項に記載の赤色光・近赤外発光材料を使用することによって発光デバイスを実現することができる発光デバイスを提供する。好ましくは、発光デバイスの励起光源の発光ピーク波長範囲は、４００〜５００ｎｍ、５５０〜７００ｎｍ、好ましくは４２０〜４７０ｎｍである。
【００３３】
好ましくは、前記発光デバイスは、青色光ＬＥＤチップおよび前記の赤色光・近赤外発光材料、ならびに分子式Ｌａ３Ｓｉ６Ｎ１１:Ｃｅ、Ｙ３Ａｌ５Ｏ１２:Ｃｅ、Ｃａ〜α〜Ｓｉａｌｏｎ:Ｅｕ、（Ｙ、Ｌｕ）３（Ａｌ、Ｇａ）５Ｏ１２:Ｃｅ、（Ｓｒ、Ｃａ）２ＳｉＯ４:Ｅｕ、β−Ｓｉａｌｏｎ:Ｅｕ、（Ｃａ、Ｓｒ）ＡｌＳｉＮ３:Ｅｕ、Ｓｒ２Ｓｉ５Ｎ８:Ｅｕ、（Ｓｒ、Ｃａ）Ｓ:Ｅｕ中の１つまたは２つ以上の可視光蛍光粉末を含む。
従来技術と比較すると、本発明の実施例の発光デバイスの有益な効果は以下の通りである。
【００３４】
１、該発光デバイスは、ＬＥＤチップを使用して赤外発光材料および可視光発光材料を組み合わせて実現され、同じＬＥＤチップを使用して近赤外および可視光発光を同時に実現し、パッケージングプロセスを大幅に簡素化し、パッケージングコストを削減する。
【００３５】
２、該発光デバイスは、高発光効率／優れた信頼性、強い干渉防止能力、白色光補償などの特徴を有し、その広域スペクトルの発光ピーク波長は７３０〜８７０ｎｍであり、セキュリティ分野での良好な応用が期待されている。
【００３６】
本発明をさらに説明するために、以下、実施例を合わせて本発明によって提供される赤色光・近赤外発光材料および発光デバイスを詳細に説明する。これらの実施例は、本発明の技術的解決策を前提として実施され、本発明の特徴および利点をさらに説明するためにこの実施形態および具体的な操作手順を提示するが、本発明の特許請求の範囲を制限するものではなく、本発明の保護範囲も以下の実施例に限定されないことに留意されたい。
以下の実施例で使用されるデバイスおよび試薬はすべて市販されている。
【００３７】
実施例１
化学式Ｇａ２Ｏ３．０．３Ｉｎ２Ｏ３．０．０５Ｃｒ２Ｏ３の化学量論比に従って、原材料Ｇａ２Ｏ３、Ｉｎ２Ｏ３およびＣｒ２Ｏ３を正確に秤量し、上記原材料を均一に粉砕・混合した後、坩鍋に投入し、高温炉内で、空気雰囲気下で、１４５０℃で８時間焼結し、炉とともに室温まで冷却し、サンプルをボールミル粉砕、水洗およびふるい分けして実施例１の赤色光・近赤外発光材料を取得した。実施例１で得られた発光材料をＸ線回折により分析し、図１に示すようなＸ線回折パターンを得た。
【００３８】
実施例１で得られた発光材料を蛍光分光計で分析し、青色光４６０ｎｍで励起し発光スペクトルを取得した。該材料は青色光の励起下で赤色光・近赤外線スペクトルの広域スペクトル発光を有し、そのピーク波長は８３８ｎｍである。その励起スペクトルは、図２に示すように、８３８ｎｍの発光を監視することにより得られる。該発光材料は、紫外線、紫色光、青色光および赤色光で効果的に励起され、赤色光・近赤外の広域スペクトルを放出できることが分かる。
【００３９】
実施例２
化学式Ｇａ２Ｏ３．０．４Ｉｎ２Ｏ３．０．０４Ｃｒ２Ｏ３の化学量論比に従って、原材料Ｇａ（ＮＯ３）３、Ｉｎ２Ｏ３およびＣｒ２Ｏ３を正確に秤量し、上記原材料を均一に粉砕・混合した後、坩鍋に投入し、高温炉内で、空気雰囲気下で、１４５０℃で８時間焼結し、炉とともに室温まで冷却し、サンプルをボールミル粉砕、水洗およびふるい分けして実施例２の赤色光・近赤外発光材料を取得した。
【００４０】
実施例２で得られた発光材料を蛍光分光計で分析し、青色光４６０ｎｍで励起し発光スペクトルを取得した。該材料は、青色光の励起下で赤色光・近赤外線スペクトルの広域スペクトル発光を有し、そのピーク波長は８５０ｎｍである。該発光材料は、紫色光、青色光および赤色光で効果的に励起され、赤色光・近赤外の広域スペクトルを放出することができる。
【００４１】
実施例３
化学式（Ｓｃ０．２５Ｇａ０．７５）２Ｏ３．０．１Ｉｎ２Ｏ３．０．０４Ｃｒ２Ｏ３の化学量論比に従って、原材料Ｇａ２Ｏ３、Ｉｎ２Ｏ３およびＣｒ２Ｏ３を正確に秤量し、上記原材料を均一に粉砕・混合した後、坩鍋に投入し、高温炉内で、空気雰囲気下で、１４５０℃で８時間焼結し、炉とともに室温まで冷却し、サンプルをボールミル粉砕、水洗およびふるい分けして実施例３の赤色光・近赤外発光材料を取得した。
【００４２】
実施例３で得られた発光材料を蛍光分光計で分析し、青色光４６０ｎｍで励起し発光スペクトルを取得した。該材料は青色光の励起下で赤色光・近赤外線スペクトルの広域スペクトル発光を有し、そのピーク波長は８３０ｎｍである。該発光材料は、紫色光、青色光および赤色光で効果的に励起され、赤色光・近赤外の広域スペクトルを放出することができる。
【００４３】
実施例４〜２５に記載の赤色光・近赤外発光材料について、その化合物の組成式をそれぞれ下記表１に示す。各実施例における材料の調製方法は実施例１と同じであり、各実施例における目標化合物の化学式組成に従って、適切量の化合物を混合・粉砕し、適切な焼結条件を選択して、必要とする近赤外発光材料を取得すればよい。
【００４４】
各実施例における発光材料の性能を試験し、実施例１〜２５の４６０ｎｍでの励起試験の結果の発光性能を下記表１に示す。
【００４５】
表１  発光材料性能試験表
2021532205.tif 000003
【００４６】
表１から分かるように、本発明の実施例の発光材料は、青色光の励起下で赤色光・近赤外線の広域スペクトル発光またはマルチスペクトル発光の特性を有する。
【００４７】
本発明の実施例の赤色光・近赤外発光材料を使用して発光デバイスを作製し、その構造を図３に示す。該発光デバイスは、ベース４上に位置する半導体チップ１と、半導体チップ１の周囲に充填された接着剤および発光材料２と、半導体チップ１、接着剤および発光材料２上をカバーするプラスチックレンズ５およびピン３を含む。具体的な実施例は以下の通りである。
実施例２６
【００４８】
一種の発光デバイスであり、その構成要素は、波長が４５８ｎｍの青色光ＬＥＤチップ、本発明の実施例の分子式Ｇａ２Ｏ３．０．４Ｉｎ２Ｏ３．０．０４Ｃｒ２Ｏ３のハイビームおよび近赤外発光材料であり、本発明の実施例の発光材料をシリカゲルに均一に混合し、さらにＬＥＤチップに塗布して、発光デバイスを得る。
【００４９】
実施例２７
一種の発光デバイスであり、その構成要素は、波長が４５８ｎｍの青色光ＬＥＤチップ、本発明の実施例の分子式Ｇａ２Ｏ３．０．４Ｉｎ２Ｏ３．０．０４Ｃｒ２Ｏ３のハイビームおよび近赤外発光材料、可視光発光材料はＬａ３Ｓｉ６Ｎ１１:Ｃｅ３＋の黄色発光材料であり、可視光発光材料と本発明の実施例の近赤外発光材料の質量比は１:１であり、２つの発光材料をシリカゲルに均一に混合し、シリカゲル中の２つの発光材料の重量比は６０％であり、さらにＬＥＤチップに塗布して、発光デバイスを得る。
【００５０】
実施例２８
一種の発光デバイスであり、その構成要素は、青色光ＬＥＤチップ波長が４５８ｎｍで、本発明の実施例の分子式（Ｓｃ０．２５Ｇａ０．７５）２Ｏ３．０．１Ｉｎ２Ｏ３．０．０４Ｃｒ２Ｏ３のハイビームおよび近赤外発光材料、可視光発光材料はＬａ３Ｓｉ６Ｎ１１:Ｃｅ３＋の黄色発光材料、分子式（Ｃａ、Ｓｒ）ＡｌＳｉＮ３:Ｅｕの赤色発光材料であり、可視光発光材料と本発明の実施例の近赤外発光材料の質量比は１:１であり、２つの発光材料をシリカゲルに均一に混合し、シリカゲル中の２つの発光材料の重量比は７０％であり、さらにＬＥＤチップに塗布して、発光デバイスを得る。
【００５１】
実施例２９〜３８に記載の発光デバイスについて、その発光材料の構成をそれぞれ下記表２に示す。各実施例における発光デバイスの構造は実施例２６〜２８と同じであり、各実施例における発光材料の分子式に応じて、それぞれの混合割合を選択すればよい。
【００５２】
各実施例における発光デバイスの性能を試験し、実施例２６〜３８の試験の結果の発光性能を下記表２に示す。
【００５３】
表２  発光デバイス発光性能試験表
2021532205.tif 000004
【００５４】
表２から分かるように、本発明の実施例の発光デバイスは、１つのブルーチップを介して可視光と近赤外線発光材料を同時に組み合わせて、白色光と近赤外線の発光の同時放出を容易に実現できる。白色光ＬＥＤおよび赤外線チップのランプビーズ組み合せのパッケージングにより白色光および赤外線の統合を実現する方式と比較すると、本発明の実施例のパッケージングデバイスパッケージング方式はより簡単で、ブルーチップのコストが赤外線チップの１０分の１であるため、コストが大幅に削減される。
【００５５】
以上のように、本発明の実施例は、赤色光・近赤外発光材料ならびに該発光材料を含む発光デバイスを提供し、該赤色光・近赤外発光材料は、分子式ｘＡ２Ｏ３．ｙＩｎ２Ｏ３．ｂＲ２Ｏ３の化合物を含み、前記Ａ元素はＳｃおよび／またはＧａ元素であり、前記Ｒ元素はＣｒ、Ｙｂ、ＮｄまたはＥｒ元素中の１つまたは２つであり、Ｃｒを必ず含み、かつ０．００１≦ｘ≦１、０．００１≦ｙ≦１、０．００１≦ｂ≦０．２、０．００１≦ｂ／（ｘ＋ｙ）≦０．２である。該発光材料は、成熟した青色光源で励起され高強度の広域スペクトルまたはマルチスペクトル発光を生成でき、従来材料よりも高い発光強度を有し、該発光デバイスは、ＬＥＤチップを使用して赤外発光材料および可視光発光材料を組み合わせて実現され、同じＬＥＤチップを使用して近赤外および可視光発光を同時に実現し、パッケージングプロセスを大幅に簡素化し、パッケージングコストを削減する。
【００５６】
なお、本発明の上記の具体的な実施形態は、本発明の原理を例示または説明するために使用され、本発明に対する限定を構成しないことを理解されたい。したがって、本発明の精神および範囲から逸脱することなく行われた修正、等価置換、改良なども、すべて本発明の保護範囲に含まれることに理解されたい。なお、本発明の添付の特許請求の範囲は、添付の請求の範囲および境界、またはそのような範囲および境界の同等の形態に含まれるすべての変更および修正を網羅することを意図している。
【図１】
2021532205.tif 000005
【図２】
2021532205.tif 000006
【図３】
2021532205.tif 000007
【国際調査報告】
2021532205.tif 000008
2021532205.tif 000009
2021532205.tif 000010
2021532205.tif 000011